(57)【要約】【課題】鉛フリーはんだ合金と共に用いた場合に、はんだ接合部におけるボイドの発生を抑制することができ、かつ、はんだの濡れ性に優れたフラックス、及び、該フラックスを含むソルダペーストを提供することを課題とする。【解決手段】本発明に係るフラックスは、鉛フリーはんだ合金と共に用いられ、樹脂と、本加熱温度で脱炭酸が起きる脱炭酸活性剤を含む活性剤と、溶剤と、チキソ剤と、を含有する。【選択図】なし【特許請求の範囲】
【請求項１】
鉛フリーはんだ合金と共に用いられるフラックスであって、
樹脂と、本加熱温度で脱炭酸が起きる脱炭酸活性剤を含む活性剤と、溶剤と、チキソ剤と、を含有する、フラックス。
【請求項２】
前記脱炭酸活性剤が、アミノ酸又はその誘導体である、請求項１に記載のフラックス。
【請求項３】
中高温系の鉛フリーはんだ合金と共に用いられ、
前記脱炭酸活性剤が、Ｌ−グルタミン酸、Ｌ−グルタミン、Ｌ−カルニチン、β−アラニン、Ｌ−シトルリン、及び、Ｌ−テアニンから選択される少なくとも一種である、請求項２に記載のフラックス。
【請求項４】
前記脱炭酸活性剤の含有量が、フラックス全体に対して、０．５質量％以上２５質量％以下である、請求項１〜３のいずれか一つに記載のフラックス。
【請求項５】
請求項１〜４のいずれか一つに記載のフラックスと、鉛フリーはんだ合金とを含有する、ソルダペースト。
【発明の詳細な説明】
【技術分野】
【０００１】
本発明は、はんだ付けに用いられるフラックス、及び、該フラックスを含むソルダペーストに関する。
【背景技術】
【０００２】
プリント配線板等の電子回路基板と接合部品との接合には、はんだ合金とフラックスとを混合したソルダペーストが用いられる。ソルダペーストは、電子回路基板表面の電極部に塗布されると共に、該電極部に接合部品の電極部を接触させた状態で加熱（リフロー）される。これにより、はんだ合金が溶融してはんだ接合部が形成され、該はんだ接合部を介して基板と接合部品とが接合される。ソルダペーストに含まれるフラックスとしては、ロジン等の天然樹脂又は合成樹脂、活性剤、溶剤、チキソ剤等が含まれる樹脂系のフラックスが知られている。
【０００３】
また、ソルダペーストに含まれるはんだ合金としては、環境負荷の観点から、鉛を含有しない鉛フリーはんだ合金が広く用いられている。鉛フリーはんだ合金は、Ｓｎ−Ｐｂ系はんだ合金に比べてはんだ溶融時の表面張力が高いことから、リフローの際にはんだ接合部において発生したボイドが残留しやすいという問題がある。また、鉛フリーはんだ合金を含むソルダペーストは、Ｓｎ−Ｐｂ系はんだ合金を含むソルダペーストに比べて高温長時間でリフロー工程が行われることから、鉛フリーはんだ合金と共に用いられるフラックスには、高温で活性を発揮し、かつ、その活性を長時間維持することが可能な活性剤が含まれることが望まれる。
【０００４】
従来、ハロゲン化合物は、はんだ表面の酸化膜を除去してはんだの表面張力を低下させることから、はんだ接合部におけるボイドの発生を抑制し、かつ、はんだの濡れ性を向上させることが可能な活性剤として広く用いられている（例えば、特許文献１及び２）。特に、特許文献２では、特定のハロゲン化合物を活性剤として用いることにより、はんだの濡れ性が持続的に向上することが報告されている。
【先行技術文献】
【特許文献】
【０００５】
【特許文献１】特開２０１４−１１７７３７号公報
【特許文献２】特開２０１６−１４０９１５号公報
【発明の概要】
【発明が解決しようとする課題】
【０００６】
しかしながら、ハロゲン化合物は、燃焼時にダイオキシン等の有害物質を発生する虞があることから、近年、ハロゲンフリー化が進められている。そのため、ハロゲン化合物を用いなくても、鉛フリーはんだ合金と共に用いた場合に、はんだ接合部におけるボイドの発生を抑制することができ、かつ、はんだの濡れ性に優れた活性剤の開発が求められている。
【０００７】
本発明は、上記事情に鑑みてなされたものであり、鉛フリーはんだ合金と共に用いた場合に、はんだ接合部におけるボイドの発生を抑制することができ、かつ、はんだの濡れ性に優れたフラックス、及び、該フラックスを含むソルダペーストを提供することを課題とする。
【課題を解決するための手段】
【０００８】
本発明に係るフラックスは、鉛フリーはんだ合金と共に用いられ、樹脂と、本加熱温度で脱炭酸が起きる脱炭酸活性剤を含む活性剤と、溶剤と、チキソ剤と、を含有する。
【０００９】
前記フラックスは流動性を有するため、活性剤として本加熱温度で脱炭酸が起きる脱炭酸活性剤を含むことにより、リフローの際にはんだ接合部において発生したボイドが、炭酸ガスの排出力によって押し出される。その結果、前記フラックスは、はんだ接合部におけるボイドの発生を抑制することができる。また、前記フラックスは、前記脱炭酸活性剤がリフローの際に持続的な活性力を示すことから、鉛フリーはんだ合金と共に用いた場合に、はんだの濡れ性に優れる。
【００１０】
本発明に係るフラックスは、前記脱炭酸活性剤が、アミノ酸又はその誘導体であることが好ましい。
【００１１】
斯かる構成により、前記フラックスは、はんだ接合部におけるボイドの発生をより抑制することができ、かつ、はんだの濡れ性により優れる。
【００１２】
本発明に係るフラックスは、中高温系の鉛フリーはんだ合金と共に用いられ、前記脱炭酸活性剤が、Ｌ−グルタミン酸、Ｌ−グルタミン、Ｌ−カルニチン、β−アラニン、Ｌ−シトルリン、及び、Ｌ−テアニンから選択される少なくとも一種であることが好ましい。
【００１３】
Ｌ−グルタミン酸、Ｌ−グルタミン、Ｌ−カルニチン、β−アラニン、Ｌ−シトルリン、及び、Ｌ−テアニンは、中高温系の鉛フリーはんだ合金の本加熱温度で脱炭酸が起きる。その結果、前記フラックスは、中高温系の鉛フリーはんだ合金と共に用いた場合に、はんだ接合部におけるボイドの発生を抑制することができ、かつ、はんだの濡れ性に優れる。
【００１４】
本発明に係るフラックスは、前記脱炭酸活性剤の含有量が、フラックス全体に対して、０．５質量％以上２５質量％以下であることが好ましい。
【００１５】
斯かる構成により、前記フラックスは、リフロー後のフラックス残渣を減らすことができる。なお、斯かる構成であっても、前記フラックスは、はんだ接合部におけるボイドの発生を抑制することができ、かつ、はんだの濡れ性に優れる。
【００１６】
本発明に係るソルダペーストは、上述のフラックスと、鉛フリーはんだ合金とを含有する。
【００１７】
前記ソルダペーストは、上述のフラックスを含有することにより、鉛フリーはんだ合金と共に用いた場合に、はんだ接合部におけるボイドの発生を抑制することができ、かつ、はんだの濡れ性に優れる。
【発明の効果】
【００１８】
本発明によれば、鉛フリーはんだ合金と共に用いた場合に、はんだ接合部におけるボイドの発生を抑制することができ、かつ、はんだの濡れ性に優れたフラックス、及び、該フラックスを含むソルダペーストを提供することができる。
【図面の簡単な説明】
【００１９】
【図１】図１は、Ｌ−グルタミン酸についてＴＧ−ＤＴＡ測定を行った際のＴＧ曲線を示す。
【図２】図２は、減量前後のＬ−グルタミン酸についてそれぞれＦＴ−ＩＲ測定を行った際のＩＲスペクトルを示す。
【発明を実施するための形態】
【００２０】
以下、本発明の実施形態に係るフラックス及びソルダペーストについて説明する。
【００２１】
＜フラックス＞
（活性剤）
本実施形態に係るフラックスは、本加熱温度で脱炭酸が起きる脱炭酸活性剤を含む。ここで、本加熱温度とは、リフロー工程において本加熱を行う際の温度であって、具体的には、使用する鉛フリーはんだ合金の固相線温度−４０℃〜＋３０℃の範囲の温度とする。例えば、鉛フリーはんだ合金としてＳｎ−Ａｇ−Ｃｕ合金を用いる場合、固相線温度は２１７℃であるため、本加熱温度は１７７℃〜２４７℃となる。なお、脱炭酸活性剤は、本加熱温度のすべての範囲において脱炭酸が起きている必要はなく、本加熱温度の一部の範囲において脱炭酸が起きていればよい。また、各合金の固相線温度は、ＪＩＳ  Ｚ  ３２８２；２０１７で記載されている通りである。
【００２２】
本加熱温度で脱炭酸が起きるとは、本加熱温度で炭酸ガスを発生することを意味する。炭酸ガスの発生は、熱重量・示差熱分析（ＴＧ−ＤＴＡ）及びフーリエ変換赤外分光法（ＦＴ−ＩＲ）によって確認することができる。具体的には、ＴＧ−ＤＴＡ測定において一定の減量が生じた際に、減量前後の化合物についてそれぞれＦＴ−ＩＲ測定を行い、減量後のスペクトルにおいてＣ＝Ｏ二重結合ピークが消失、又は、当該ピーク強度の低下が確認できれば、炭酸ガスが発生したと言うことができる。例えば、脱炭酸活性剤がＬ−グルタミン酸の場合について説明する。図１は、Ｌ−グルタミン酸についてＴＧ−ＤＴＡ測定を行った際のＴＧ曲線を示す。図１から分かるように、Ｌ−グルタミン酸は、２０７〜２１７℃で減量が生じている。よって、Ｌ−グルタミン酸の減量が始まった時点（２０７℃）で脱炭酸が起き始めていると仮定し、減量前のＬ−グルタミン酸、及び、減量が始まった温度＋１０℃におけるＬ−グルタミン酸について、それぞれＦＴ−ＩＲ測定を行う。図２は、減量前後のＬ−グルタミン酸についてそれぞれＦＴ−ＩＲ測定を行った際のＩＲスペクトルを示す。「グルタミン酸関連化合物の赤外線吸収スペクトル」（日本化學雜誌、１９６１年８２巻７号ｐ．８０５−８１３）によれば、Ｌ−グルタミン酸は、１６６３ｃｍ−１付近にＣ＝Ｏ伸縮由来のピークが検出される。図２から分かるように、減量後のスペクトルでは、１６６３ｃｍ−１付近のピークが消失している。これにより、Ｌ−グルタミン酸は、２０７〜２１７℃で炭酸ガスを発生していることが分かる。
【００２３】
脱炭酸活性剤としては、アミノ酸又はその誘導体であることが好ましい。アミノ酸としては、例えば、Ｌ−グルタミン酸、Ｌ−グルタミン、Ｌ−カルニチン、β−アラニン、Ｌ−シトルリン、Ｌ−テアニン、Ｌ−アスパラギン酸、Ｌ−アルギニン、Ｌ−シスチン、Ｎ−（ｔｅｒｔ−ブトキシカルボニル）−Ｌ−グルタミン酸等が挙げられる。これらの中でも、高温系の鉛フリーはんだ合金と共に用いる場合は、Ｌ−アスパラギン酸、Ｌ−アルギニン、及び、Ｌ−シスチンから選択される少なくとも一種のアミノ酸であることが好ましい。中高温系の鉛フリーはんだ合金と共に用いる場合は、Ｌ−グルタミン酸、Ｌ−グルタミン、Ｌ−カルニチン、β−アラニン、Ｌ−シトルリン、及び、Ｌ−テアニンから選択される少なくとも一種のアミノ酸であることが好ましく、Ｌ−グルタミン酸又はＬ−グルタミンであることがより好ましい。中温系の鉛フリーはんだ合金と共に用いる場合は、Ｌ−グルタミン酸、及び、Ｌ−テアニンから選択される少なくとも一種のアミノ酸であることが好ましい。中低温系の鉛フリーはんだ合金と共に用いる場合は、Ｌ−グルタミン、及び、Ｌ−カルニチンから選択される少なくとも一種のアミノ酸であることが好ましい。低温系の鉛フリーはんだ合金と共に用いる場合は、Ｎ−（ｔｅｒｔ−ブトキシカルボニル）−Ｌ−グルタミン酸であることが好ましい。なお、鉛フリーはんだ合金の高温系、中高温系、中温系、中低温系及び低温系の区分は、ＪＩＳ  Ｚ  ３２８２；２０１７に基づくものである。また、脱炭酸活性剤は、１種を単独で用いても、２種以上を併用してもよい。
【００２４】
脱炭酸活性剤の含有量は、フラックス全体に対して、０．５質量％以上であることが好ましく、１．０質量％以上であることがより好ましい。また、脱炭酸活性剤の含有量は、フラックス全体に対して、２５質量％以下であることが好ましく、１５質量％以下であることがより好ましい。なお、脱炭酸活性剤が２種以上含まれる場合、前記含有量は脱炭酸活性剤の合計含有量である。
【００２５】
本実施形態に係るフラックスは、脱炭酸活性剤以外のその他の活性剤を含んでいてもよい。その他の活性剤としては、例えば、有機酸系活性剤、アミノ酸、アミン系化合物、及び、これらの複合塩等が挙げられる。前記有機酸系活性剤としては、特に限定されるものではなく、例えば、ラウリル酸、ミリスチン酸、ペンタデシル酸、パルミチン酸、マルガリン酸、ステアリン酸、ツベルクロステアリン酸、アラキジン酸、ベヘニン酸、リグノセリン酸、グリコール酸等のモノカルボン酸；シュウ酸、マロン酸、コハク酸、グルタル酸、アジピン酸、ピメリン酸、スベリン酸、アゼライン酸、セバシン酸、フマル酸、マレイン酸、酒石酸、ジグリコール酸等のジカルボン酸；クエン酸、イソシアヌル酸トリス（２−カルボキシエチル）等のトリカルボン酸；ダイマー酸、レブリン酸、乳酸、アクリル酸、安息香酸、サリチル酸、アニス酸、クエン酸、ピコリン酸等のその他の有機酸が挙げられる。前記アミノ酸としては、例えば、Ｎ−アセチル−Ｌ−ヒドロキシプロリン、Ｎ−アセチル−Ｌ−チロシン等が挙げられる。前記アミン系化合物としては、環状構造を有する化合物であることが好ましい。このようなアミン系化合物としては、例えば、イミダゾール系化合物、トリアゾール系化合物等が挙げられる。前記イミダゾール系化合物としては、例えば、ベンゾイミダゾール、２−メチルイミダゾール、２−エチルイミダゾール、２−エチル−４−メチルイミダゾール（２Ｅ４ＭＺ）、２−ヘプタデシルイミダゾール、２−ウンデシルイミダゾール、１−（４，６−ジアミノ−ｓ−トリアジン−２−イル）エチル−２−ウンデシルイミダゾール、１−ブチルイミダゾール、２−フェニルイミダゾール等が挙げられる。前記トリアゾール系化合物としては、例えば、ベンゾトリアゾール、１Ｈ−ベンゾトリアゾール−１−メタノール、１−メチル−１Ｈ−ベンゾトリアゾール等が挙げられる。その他のアミン系化合物としては、例えば、セチルアミン、エルカ酸アミド、３−（ジメチルアミノ）−１，２−プロパンジオール、３，５−ジメチルピラゾール、ジメチルウレア、ヘキサヒドロ−１，３，５−トリフェニル−１，３，５−トリアジン、ピラジンアミド、Ｎ−フェニルグリシン、３−メチル−５−ピラゾロン、Ｎ−ラウロイルサルコシン等が挙げられる。なお、その他の活性剤は、１種を単独で用いても、２種以上を併用してもよい。
【００２６】
また、本実施形態に係るフラックスは、その他の活性剤として、環境負荷を与えない範囲でアミンハロゲン塩、ハロゲン化合物等のハロゲン系活性剤を含んでいてもよい。アミンハロゲン塩のアミンとしては、例えば、ジエチルアミン、ジブチルアミン、トリブチルアミン、ジフェニルグアニジン、シクロヘキシルアミン等が挙げられる。アミンハロゲン塩のハロゲンとしては、フッ素、塩素、臭素、ヨウ素が挙げられる。ハロゲン化合物としては、イソシアヌル酸トリス（２，３−ジブロモプロピル）、２，３−ジブロモ−２−ブテン−１，４−ジオール、２−ブロモ−３−ヨード−２−ブテン−１，４−ジオール、ＴＢＡ−ビス（２，３−ジブロモプロピルエーテル）等が挙げられる。なお、これらのハロゲン系活性剤は、１種を単独で用いても、２種以上を併用してもよい。
【００２７】
前記フラックスがハロゲン系活性剤を含む場合、その含有量は、０．４質量％以下であることが好ましく、０．０５質量％以下であることがより好ましい。なお、ハロゲン系活性剤が２種以上含まれる場合、前記含有量はハロゲン系活性剤の合計含有量である。
【００２８】
活性剤の含有量、すなわち、脱炭酸活性剤及びその他の活性剤の合計含有量は、フラックス全体に対して、１．０質量％以上であることが好ましく、３．０質量％以上であることがより好ましい。また、活性剤の含有量は、フラックス全体に対して、３０質量％以下であることが好ましく、２０質量％以下であることがより好ましい。
【００２９】
（樹脂）
本実施形態に係るフラックスは、はんだ濡れ性を向上させる観点から、樹脂を含む。樹脂としては、例えば、ロジン系樹脂、合成樹脂等が挙げられる。ロジン系樹脂としては、例えば、ロジン及びロジン誘導体（例えば、水素添加ロジン、重合ロジン、不均化ロジン、アクリル酸変性ロジン、ロジンエステル等）から選択される１種以上のロジン系樹脂を用いることができる。また、合成樹脂としては、公知の合成樹脂を用いることができる。樹脂としては、流動性を良好にしてボイドをより排出しやすくする観点から、ロジン、ロジン誘導体、テルペンフェノール樹脂、アクリル系樹脂、ポリブタジエン樹脂、及び、ポリエステルポリオール樹脂から選択される１種以上の樹脂であることが好ましい。なお、樹脂は、１種を単独で用いても、２種以上を併用してもよい。
【００３０】
樹脂の含有量は、フラックス全体に対して、３０．０質量％以上であることが好ましく、４０．０質量％以上であることがより好ましい。また、樹脂の含有量は、フラックス全体に対して、７０．０質量％以下であることが好ましく、５０．０質量％以下であることがより好ましい。なお、樹脂が２種以上含まれる場合、前記含有量は樹脂の合計含有量である。
【００３１】
（溶剤）
本実施形態に係るフラックスは、溶剤を含む。溶剤としては、特に限定されるものではなく、公知の溶剤を用いることができる。溶剤としては、例えば、ジエチレングリコールモノヘキシルエーテル（ヘキシルジグリコール）、ジエチレングリコールジブチルエーテル（ジブチルジグリコール）、ジエチレングリコールモノ２−エチルヘキシルエーテル（２エチルヘキシルジグリコール）、ジエチレングリコールモノブチルエーテル（ブチルジグリコール）等のグリコールエーテル類；ｎ−ヘキサン、イソヘキサン、ｎ−ヘプタン等の脂肪族系化合物；酢酸イソプロピル、プロピオン酸メチル、プロピオン酸エチル等のエステル類；メチルエチルケトン、メチル−ｎ−プロピルケトン、ジエチルケトン等のケトン類；エタノール、ｎ−プロパノール、イソプロパノール、イソブタノール等のアルコール類等が挙げられる。なお、溶剤は、１種を単独で用いても、２種以上を併用してもよい。
【００３２】
溶剤の含有量は、特に限定されるものではなく、例えば、前記フラックス全体に対して、１０．０重量％以上であることが好ましく、２０．０重量％以上であることがより好ましい。また、６０．０重量％以下であることが好ましく、４５．０重量％以下であることがより好ましい。なお、前記溶剤が２種以上含まれる場合、前記含有量は前記溶剤の合計含有量である。
【００３３】
（チキソ剤）
本実施形態に係るフラックスは、チキソ剤を含有する。チキソ剤としては、特に限定されるものではなく、例えば、硬化ひまし油、アミド類、カオリン、コロイダルシリカ、有機ベントナイト、ガラスフリット等が挙げられる。なお、チキソ剤は、１種を単独で用いても、２種以上を併用してもよい。
【００３４】
チキソ剤の含有量は、特に限定されるものではなく、例えば、フラックス全体に対して、３．０質量％以上であることが好ましく、５．０質量％以上であることがより好ましい。また、チキソ剤の含有量は、フラックス全体に対して、１０．０質量％以下であることが好ましく、８．０質量％以下であることがより好ましい。なお、チキソ剤が２種以上含まれる場合、前記含有量はチキソ剤の合計含有量である。
【００３５】
本実施形態に係るフラックスは、その他の添加材として、例えば、酸化防止剤、界面活性剤、消泡剤、腐食防止剤等を含んでいてもよい。
【００３６】
本実施形態に係るフラックスは流動性を有するため、活性剤として本加熱温度で脱炭酸が起きる脱炭酸活性剤を含むことにより、リフローの際にはんだ接合部において発生したボイドが、炭酸ガスの排出力によって押し出される。その結果、はんだ接合部におけるボイドの発生を抑制することができる。また、前記脱炭酸活性剤は、リフローの際に持続的な活性力を示すことから、鉛フリーはんだ合金と共に用いた場合に、はんだの濡れ性に優れる。
【００３７】
本実施形態に係るフラックスは、脱炭酸活性剤がアミノ酸又はその誘導体であることにより、はんだ接合部におけるボイドの発生をより抑制することができ、かつ、はんだの濡れ性により優れる。
【００３８】
本実施形態に係るフラックスは、中高温系の鉛フリーはんだ合金と共に用いられ、脱炭酸活性剤がＬ−グルタミン酸、Ｌ−グルタミン、Ｌ−カルニチン、β−アラニン、Ｌ−シトルリン、及び、Ｌ−テアニンから選択される少なくとも一種であることにより、中高温系の鉛フリーはんだ合金の本加熱温度で脱炭酸が起きる。その結果、前記フラックスは、中高温系の鉛フリーはんだ合金と共に用いた場合に、はんだ接合部におけるボイドの発生を抑制することができ、かつ、はんだの濡れ性に優れる。
【００３９】
本実施形態に係るフラックスは、脱炭酸活性剤の含有量が、フラックス全体に対して、０．５質量％以上２５質量％以下であることにより、リフロー後のフラックス残渣を減らすことができる。なお、本実施形態に係るフラックスは、脱炭酸活性剤の含有量が前記範囲内であっても、はんだ接合部におけるボイドの発生を抑制することができ、かつ、はんだの濡れ性に優れる。
【００４０】
本実施形態に係るフラックスは、例えば、樹脂、活性剤、溶剤、チキソ剤、及び、必要に応じてその他の添加材を加熱容器に投入した後、加熱することにより全原料を溶解させ、最後に、室温まで冷却することにより得ることができる。
【００４１】
＜ソルダペースト＞
本実施形態に係るソルダペーストは、上述のフラックスと、鉛フリーはんだ合金とを含有する。鉛フリーはんだ合金としては、特に限定されるものではなく、例えば、スズ、銀、銅、インジウム、亜鉛、ビスマス、アンチモン等を含む合金が挙げられる。より具体的には、Ｓｎ／Ａｇ、Ｓｎ／Ｃｕ、Ｓｎ／Ｓｂ等の高温系の鉛フリーはんだ合金、Ｓｎ／Ａｇ／Ｃｕ、Ｓｎ／Ａｇ／Ｂｉ／Ｉｎ、Ｓｎ／Ａｇ／Ｃｕ／Ｂｉ／Ｉｎ／Ｓｂ等の中高温系の鉛フリーはんだ合金、Ｓｎ／Ａｇ／Ｃｕ／Ｂｉ等の中温系の鉛フリーはんだ合金、Ｓｎ／Ｚｎ／Ｂｉ、Ｓｎ／Ｚｎ、Ｓｎ／Ｚｎ／Ａｌ等の中低温系の鉛フリーはんだ合金、Ｓｎ／Ｂｉ、Ｓｎ／Ａｇ／Ｂｉ等の低温系の鉛フリーはんだ合金等が挙げられる。なお、鉛フリーはんだ合金の高温系、中高温系、中温系、中低温系及び低温系の区分は、ＪＩＳ  Ｚ  ３２８２；２０１７に基づくものである。
【００４２】
本実施形態に係るソルダペーストは、鉛フリーはんだ合金粉末と、上述のフラックスとを混合することにより得られる。上述のフラックスの含有量は、ソルダペースト全体に対して、５〜２０質量％であることが好ましい。また、鉛フリーはんだ合金粉末の含有量は、ソルダペースト全体に対して、８０〜９５質量％であることが好ましい。
【００４３】
本実施形態に係るソルダペーストは、上述のフラックスを含有することにより、鉛フリーはんだ合金と共に用いた場合に、はんだ接合部におけるボイドの発生を抑制することができ、かつ、はんだの濡れ性に優れる。
【実施例】
【００４４】
以下、本発明の実施例について説明するが、本発明は、以下の実施例に限定されるものではない。
【００４５】
［脱炭酸温度の測定］
まず、表１に示す各活性剤について、示差熱分析装置（Ｔｈｅｒｍｏ  ｐｌｕｓ  ＴＧ  ８１２０、リガク社製）を用いてＴＧ−ＤＴＡ測定を行い、減量が生じていることを確認した。ＴＧ−ＤＴＡの測定条件は、以下の通りである。
（測定条件）
サンプル量：３ｍｇ
昇温速度：２０℃／ｍｉｎ
雰囲気：大気
測定温度：室温〜３５０℃
【００４６】
続いて、減量前の化合物、及び、減量開始温度＋１０℃における化合物について、それぞれＦＴ−ＩＲ装置（Ｆｒｏｎｔｉｅｒ  ＦＴ  ＩＲ、ＰｅｒｋｉｎＥｌｍｅｒ社製）を用いてＦＴ−ＩＲ測定を行い、炭酸ガスの発生による減量であることを確認した。
【００４７】
ＴＧ−ＤＴＡ測定及びＦＴ−ＩＲ測定の結果から得られた脱炭酸温度を表１に示す。
【００４８】
【表１】
2020189337.tif 000002
【００４９】
表１に示す各原料の詳細を以下に示す。
Ｌ−グルタミン酸：東京化成工業（株）製
Ｌ−グルタミン：東京化成工業（株）製
Ｌ−カルニチン：東京化成工業（株）製
β−アラニン：東京化成工業（株）製
Ｌ−シトルリン：東京化成工業（株）製
Ｌ−テアニン：東京化成工業（株）製
【００５０】
［ソルダペーストの作製］
表２及び表３に示す配合量の各原料を加熱容器に投入し、加熱することにより、全原料を溶解させた。その後、室温まで冷却することにより、均一に分散されたフラックスを得た。なお、表２及び表３に示す各配合量は、フラックスに含まれる各成分の含有量と等しい。次に、各フラックスを１１．５質量％、はんだ粉（Ｓｎ−３．０ｗｔ％Ａｇ−０．５ｗｔ％Ｃｕ）を８８．５質量％となるように混合して、各実施例及び各比較例のソルダペーストを得た。なお、表２及び表３中、その他の活性剤は、脱炭酸が起こらない活性剤である。
【００５１】
【表２】
2020189337.tif 000003
【００５２】
【表３】
2020189337.tif 000004
【００５３】
表２及び表３に示す各原料の詳細を以下に示す。なお、脱炭酸活性剤については、表１と同様のアミノ酸を用いた。
ＫＥ−６０４：商品名「ＫＥ−６０４」、酸変性ロジン、荒川化学工業社製
Ｓ−１４５：商品名「ＹＳポリスターＳ１４５」、テルペンフェノール樹脂、ヤスハラケミカル社製
ＫＥ−３５９：商品名「ＫＥ−３５９」、超淡色ロジンエステル、荒川化学工業社製
ＥＨＤＧ：２−エチルヘキシルジグリコール、日本乳化剤社製
ＨｅＤＧ：ヘキシルジグリコール、日本乳化剤社製
ＶＡ−７９：商品名「ターレンＶＡ−７９」、高級脂肪酸アマイド、共栄社化学社製
Ｎ−アセチル−Ｌ−ヒドロキシプロリン：協和発酵バイオ社製
Ｎ−アセチル−Ｌ−チロシン：東京化成工業社製
２−フェニルイミダゾール：東京化成工業社製
イソシアヌル酸トリス（２−カルボキシエチル）：東京化成工業社製
アジピン酸：東京化成工業社製
マレイン酸：東京化成工業社製
ｔｒａｎｓ−２，３−ジブロモ−２−ブテン−１，４−ジオール：東京化成工業社製
【００５４】
［ボイド率の評価］
＜試験基板の作製＞
各実施例および各比較例において得られたソルダペーストを、試験用プリント基板に印刷した。ソルダペーストの印刷厚さは１２０μｍのメタルマスクを用いて調整した。ソルダペーストの印刷後、７２ｐｉｎＱＦＮ（Ｑｕａｄ  Ｆｌａｔ  Ｎｏ  ｌｅａｄ  ｐａｃｋａｇｅ）（１０ｍｍ×１０ｍｍ、Ｓｎメッキ処理）を所定の位置に搭載した。その後、以下の温度条件で加熱することにより、各実施例及び比較例の試験基板を作製した。
（温度条件）
昇温速度：３．０℃／秒
加熱温度：２２０℃以上で３０秒
ピーク温度：２４０℃
【００５５】
＜ボイド率の算出＞
各試験基板の部品搭載箇所におけるＸ線透過写真を撮影した。撮影装置はＴＵＸ−３１００（マース東研社製）を用い、撮影条件は管電圧：７５．０Ｖ、管電流：１００．０μＡ、フィラメント電流：３．１３０Ａ、倍率：１０．９倍とした。次に、撮影した写真を二値化処理することにより、接合部のボイド率を算出した。なお、ボイド率は、２５．０％未満の場合を合格と判定した。結果を表２及び表３に示す。
【００５６】
［はんだ濡れ性の評価］
＜試験基板の作製＞
各実施例および各比較例において得られたソルダペーストを、試験用プリント基板に印刷した。ソルダペーストの印刷厚さは１２０μｍのメタルマスクを用いて調整した。ソルダペーストの印刷後、０６０３サイズ（０．６ｍｍ×０．３ｍｍ）のチップ抵抗（Ｓｎメッキ処理）を所定の位置に搭載した。その後、ボイド率の評価と同様の温度条件で加熱することにより、各実施例及び比較例の試験基板を作製した。
【００５７】
＜はんだ濡れ性の評価＞
得られた試験基板を目視にて観察し、フィレット部に一様に金属光沢がみられる場合を合格（○）と判定した。結果を表２及び表３に示す。
【００５８】
表２及び表３の結果から分かるように、本発明の要件をすべて満たす各実施例のソルダペーストは、活性剤として本加熱温度（本実施例においては、１７７℃〜２４７℃）で脱炭酸が起きる脱炭酸活性剤を含むことにより、はんだ接合部におけるボイドの発生を抑制することができ、かつ、はんだの濡れ性が良好である。
【００５９】
一方、脱炭酸活性剤を含まない比較例１，３〜６のソルダペーストは、はんだ接合部において多くのボイドが発生し、かつ、はんだの濡れ性に劣る。また、脱炭酸活性剤を含まず、ハロゲン化合物を含む比較例２のソルダペーストは、はんだ接合部におけるボイドの発生を抑制するものの、ハロゲン化合物の含有量が少ないためはんだの濡れ性に劣る。
【図１】
2020189337.tif 000005
【図２】
2020189337.tif 000006